자동차 부품 중에서, 스티어링 장치에 이용되는 스티어링 랙 바(이하, 간단히, 「랙 바」라고도 한다.)는, 자동차의 진행 방향을 조타함과 함께 좌우 양륜을 연결하는 골조적인 역할을 나타내는 중요 부품이며, 이것이 파손된 경우에는 핸들 조작이 불가능해져 버린다.  이 때문에, 랙 바에 이용되는 강재에는, 높은 신뢰성이 요구된다.  또한, 랙 바는, 종래, 중탄소강재의 압연 환강재에 담금질 뜨임의 조질 처리를 행한 후에, 필요에 따라 인발 가공을 행하고 나서, 절삭 가공에 의해 구멍내기 및 톱니내기를 행하고, 그 치형부(齒型部)에, 고주파 담금질과 뜨임을 행하여 제조되어 왔다.  또한, 압연 환강재란 압연에 의해 단면의 형상이 원형으로 가공된 것을 의미하고, 톱니내기란 치형부를 형성하는 것을 의미한다.  그리고, 고주파 담금질을 한 랙 바에는, 과대한 하중이 가해졌을 때에도, 고주파 담금질층에서 생긴 균열이 모재를 진전하여 파단에 이르지 않는 것이 요구된다.  또한, 랙 바는, 경방향 중심부의 길이 방향으로, 심혈(深穴) 가공이 실시된다.  따라서, 랙 바의 소재로서 이용되는 환강재에는, 양호한 피삭성 및 균열의 진전에 저항하는 우수한 모재 충격 특성(모재 인성)이 요구된다.  이러한 스티어링 랙 바에 이용되는 강재로서, 본 발명자들은 예를 들면 다음과 같은 강재를 제안했다.  특허 문헌 1에는, 질량%로, C:0.38~0.55%, Si:1.0% 이하, Mn:0.20~2.0%, P:0.020% 이하, S:0.10% 이하, Cr:0.10~2.0%, Al:0.10% 이하 및 N:0.004~0.03%와, 잔부가 Fe 및 불순물로 이루어지고, [fn1=C+(1/10)Si+(1/5)Mn+(5/22)Cr+1.65V-(5/7)S]의 식(단, 식 중의, C, Si, Mn, Cr, V 및 S는, 각각의 원소의 질량%로의 함유량을 나타낸다.)로 표시되는 fn1의 값이 1.20 이하인 화학 성분을 가지며, 미크로 조직이 페라이트, 라멜라 펄라이트 및 구상 시멘타이트로 이루어지고, 페라이트의 평균 결정입경이 10μm 이하, 라멜라 펄라이트 중 라멜라 간격이 200nm 이하의 라멜라 펄라이트의 미크로 조직에서 차지하는 면적 비율이 20~50% 및 구상 시멘타이트의 개수가 4×105개/mm2 이상인, 고주파 담금질용 압연 강재가 개시되어 있다. 또한, 이 고주파 담금질용 압연 강재는, 또한 Cu, Ni, Mo, Ti, Nb 및 V로부터 선택되는 1종 이상을 포함해도 된다.  특허 문헌 2에는, 질량%로, C:0.38~0.55%, Si:1.0% 이하, Mn:0.20~2.0%, P:0.020% 이하, S:0.10% 이하, Cr:0.10~2.0%, Al:0.010~0.10% 및 N:0.004~0.03%와, 잔부가 Fe 및 불순물로 이루어지고, [Ceq=C+(1/10)Si+(1/5)Mn+(5/22)Cr+1.65V-(5/7)S]의 식(단, 식 중의, C, Si, Mn, Cr, V 및 S는, 각각의 원소의 질량%로의 함유량을 나타낸다.)로 표시되는 Ceq의 값이 1.20 이하 및 Si, Mn 및 Cr의 합계 함유량이 1.2~3.5%를 만족하는 화학 성분을 가지며, 미크로 조직이 페라이트, 라멜라 펄라이트 및 구상 시멘타이트로 이루어지고, 그 페라이트의 평균 결정입경이 10μm 이하, 라멜라 펄라이트의 미크로 조직에서 차지하는 면적 비율이 20% 이하(0%를 포함한다) 및 구상 시멘타이트의 개수가 6×105개/mm2 이상인, 고주파 담금질용 압연 강재가 개시되어 있다.  또한, 이 고주파 담금질용 압연 강재는, 또한 Cu, Ni, Mo, Ti, Nb 및 V로부터 선택되는 1종 이상을 포함해도 된다.
이 문장들은 임의의 순서로 섞여 있습니다. 모든 문장을 활용하여 원본 단락의 순서와 내용을 올바른 순서로 재구성하세요.
#문장 리스트: [' 특허 문헌 1에는, 질량%로, C:0.38~0.55%, Si:1.0% 이하, Mn:0.20~2.0%, P:0.020% 이하, S:0.10% 이하, Cr:0.10~2.0%, Al:0.10% 이하 및 N:0.004~0.03%와, 잔부가 Fe 및 불순물로 이루어지고, [fn1=C+(1/10)Si+(1/5)Mn+(5/22)Cr+1.65V-(5/7)S]의 식(단, 식 중의, C, Si, Mn, Cr, V 및 S는, 각각의 원소의 질량%로의 함유량을 나타낸다.)로 표시되는 fn1의 값이 1.20 이하인 화학 성분을 가지며, 미크로 조직이 페라이트, 라멜라 펄라이트 및 구상 시멘타이트로 이루어지고, 페라이트의 평균 결정입경이 10μm 이하, 라멜라 펄라이트 중 라멜라 간격이 200nm 이하의 라멜라 펄라이트의 미크로 조직에서 차지하는 면적 비율이 20~50% 및 구상 시멘타이트의 개수가 4×105개/mm2 이상인, 고주파 담금질용 압연 강재가 개시되어 있다.', ' 또한, 이 고주파 담금질용 압연 강재는, 또한 Cu, Ni, Mo, Ti, Nb 및 V로부터 선택되는 1종 이상을 포함해도 된다.', ' 이 때문에, 랙 바에 이용되는 강재에는, 높은 신뢰성이 요구된다.', ' 이러한 스티어링 랙 바에 이용되는 강재로서, 본 발명자들은 예를 들면 다음과 같은 강재를 제안했다.', ' 특허 문헌 2에는, 질량%로, C:0.38~0.55%, Si:1.0% 이하, Mn:0.20~2.0%, P:0.020% 이하, S:0.10% 이하, Cr:0.10~2.0%, Al:0.010~0.10% 및 N:0.004~0.03%와, 잔부가 Fe 및 불순물로 이루어지고, [Ceq=C+(1/10)Si+(1/5)Mn+(5/22)Cr+1.65V-(5/7)S]의 식(단, 식 중의, C, Si, Mn, Cr, V 및 S는, 각각의 원소의 질량%로의 함유량을 나타낸다.)로 표시되는 Ceq의 값이 1.20 이하 및 Si, Mn 및 Cr의 합계 함유량이 1.2~3.5%를 만족하는 화학 성분을 가지며, 미크로 조직이 페라이트, 라멜라 펄라이트 및 구상 시멘타이트로 이루어지고, 그 페라이트의 평균 결정입경이 10μm 이하, 라멜라 펄라이트의 미크로 조직에서 차지하는 면적 비율이 20% 이하(0%를 포함한다) 및 구상 시멘타이트의 개수가 6×105개/mm2 이상인, 고주파 담금질용 압연 강재가 개시되어 있다.', '또한, 이 고주파 담금질용 압연 강재는, 또한 Cu, Ni, Mo, Ti, Nb 및 V로부터 선택되는 1종 이상을 포함해도 된다.', ' 그리고, 고주파 담금질을 한 랙 바에는, 과대한 하중이 가해졌을 때에도, 고주파 담금질층에서 생긴 균열이 모재를 진전하여 파단에 이르지 않는 것이 요구된다.', ' 또한, 랙 바는, 종래, 중탄소강재의 압연 환강재에 담금질 뜨임의 조질 처리를 행한 후에, 필요에 따라 인발 가공을 행하고 나서, 절삭 가공에 의해 구멍내기 및 톱니내기를 행하고, 그 치형부(齒型部)에, 고주파 담금질과 뜨임을 행하여 제조되어 왔다.', ' 또한, 랙 바는, 경방향 중심부의 길이 방향으로, 심혈(深穴) 가공이 실시된다.', '자동차 부품 중에서, 스티어링 장치에 이용되는 스티어링 랙 바(이하, 간단히, 「랙 바」라고도 한다.)는, 자동차의 진행 방향을 조타함과 함께 좌우 양륜을 연결하는 골조적인 역할을 나타내는 중요 부품이며, 이것이 파손된 경우에는 핸들 조작이 불가능해져 버린다.', ' 따라서, 랙 바의 소재로서 이용되는 환강재에는, 양호한 피삭성 및 균열의 진전에 저항하는 우수한 모재 충격 특성(모재 인성)이 요구된다.', ' 또한, 압연 환강재란 압연에 의해 단면의 형상이 원형으로 가공된 것을 의미하고, 톱니내기란 치형부를 형성하는 것을 의미한다.']